(57)【特許請求の範囲】
【請求項１】
バルブ式ガス抜き装置を取りつけた真空鋳造金型Ｄにおいて、
キャビティよりバルブ式ガス抜き装置に向けて設けるガス抜き溝を、キャビティより外側に配置するガス抜きガイド路と、キャビティよりガス抜きガイド路に連続するガス抜きゲートと、ガス抜きガイド路よりガス抜き装置に連続するガス抜きブリッジ路とから構成し、
バルブ式ガス抜き装置が、少なくともガス抜きブリッジ路に連通する溶湯路と、溶湯路に向けて往復動する受圧バルブと閉鎖バルブ、及び受圧バルブの動きを閉鎖バルブに伝達するレバーとを備えた双バルブ式ガス抜き装置であり、
ガス抜きゲートをガス抜きガイド路におけるガス流動方向（Ｇ）に対して逆向きのゲート連続角度（α）で連続し、そのゲート連続角度（α）を最良範囲４０〜５０度にすることでガス抜き装置におけるバルブの目詰まりを少なくし得るようにしたことを特徴とする真空鋳造方法。
【請求項２】
バルブ式ガス抜き装置を取りつけた真空鋳造金型Ｄにおいて、
キャビティよりバルブ式ガス抜き装置に向けて設けるガス抜き溝を、キャビティより外側に配置するガス抜きガイド路と、キャビティよりガス抜きガイド路に連続するガス抜きゲートと、ガス抜きガイド路よりガス抜き装置に連続するガス抜きブリッジ路とから構成し、
バルブ式ガス抜き装置が、少なくともガス抜きブリッジ路に連通する溶湯路と、溶湯路に向けて往復動する受圧バルブと閉鎖バルブ、及び受圧バルブの動きを閉鎖バルブに伝達するレバーとを備えた双バルブ式ガス抜き装置であり、
ガス抜きゲートをガス抜きガイド路におけるガス流動方向（Ｇ）に対して最良範囲４０〜５０度逆向きのゲート連続角度（α）で連続し、ガス抜き装置におけるバルブの目詰まりを少なくし得るようにしたことを特徴とする真空鋳造金型。
【請求項３】
ガス抜きガイド路が、ガス抜きブリッジ路に直交する横ガイド部と、横ガイド部の先部に交差連続する縦ガイド部とから成り、両ガイド部の交差部に、縦ガイド部の延長方向に延設するガイド突出部を備えていることを特徴とする請求項２記載の真空鋳造金型。
【請求項４】
ガス抜きガイド路が、ガス抜きブリッジ路に直交する横ガイド部の先端部に、横ガイド部と交差角度（β）で連続するガイド傾斜部を備え、そのガイド傾斜部の端部に縦ガイド部を連続していることを特徴とする請求項２記載の真空鋳造金型。
【請求項５】
横ガイド部とガイド傾斜部の交差角度（β）が６０〜８９度の鋭角であることを特徴とする請求項４記載の真空鋳造金型。
【発明の詳細な説明】
【技術分野】
【０００１】
本発明は、真空装置とガス抜き装置とを使用する真空鋳造方法及び真空鋳造金型に関するもので、特に真空ダイカスト方法と真空ダイカスト金型に関するものである。
【背景技術】
【０００２】
真空鋳造方法（以下、真空鋳造金型を含む）は、図１０の如く鋳造金型にガス抜き装置を介して真空装置を連続し、鋳造金型のキャビティ内に閉じ込められた空気や、キャビティ内に充填された溶湯から発生するガス等を吸引しながら鋳造するものである。代表的な真空鋳造方法として真空ダイカスト方法が知られており、この真空ダイカスト方法に使用するバルブ式ガス抜き装置として、単バルブ式ガス抜き装置（特公平０７−５１２６６号公報や特開２００２−１７２４５６号公報）と双バルブ式ガス抜き装置（特開２００２−９６１５１号公報や特開２００２−１４４００８号公報）が知られている。
真空鋳造方法にあっては、キャビティ内で溶湯が冷却個化して製品となる一方、キャビティからガス抜き溝を介してガス抜き装置に達した溶湯も冷却個化し、切捨部材として製品と一体化している。この一体化した製品と切捨部材は、鋳造金型を型開きして、一度に同時に取出すものである。
【０００３】
双バルブ式ガス抜き装置は図６の如く、鋳造金型のガス抜き溝に連続する溶湯路１３と、溶湯路１３に侵入した溶湯圧にて作動する受圧バルブ１４（ピストンとも称する）と、真空装置への溶湯の流出を阻止する閉鎖バルブ１６と、受圧バルブの作動を閉鎖バルブに伝えるレバー１５とを備えている。
また、キャビティとガス抜き装置との間に設けるガス抜き溝は、特開２００２−１４４００９号公報や特開２００３−１７０４７９号公報の如く、キャビティより外側に配置するガス抜きガイド路に、ガス抜き装置に連続するガス抜きブリッジと、キャビティに連続するガス抜きゲートとを備え、ガス抜きブリッジとガス抜きゲートとの夫々を、ガス抜きガイド路の長手方向に直交して設けていた。
【先行技術文献】
【特許文献】
【０００４】
【特許文献１】特公平０７−５１２６６号公報
【特許文献２】特開２００２−１７２４５６号公報
【特許文献３】特開２００２−９６１５１号公報
【特許文献４】特開２００２−１４４００８号公報
【特許文献５】特開２００２−１４４００９号公報
【特許文献６】特開２００３−１７０４７９号公報
【発明の概要】
【発明が解決しようとする課題】
【０００５】
従来のバルブ式ガス抜き装置、特に双バルブ式ガス抜き装置を用いる真空鋳造方法と真空鋳造金型では、バルブの目詰まりが発生し、生産性を低下させることがあった。その原因の多くは、バルブを構成するシリンダーとバルブピストンのクリアランスにあるが、クリアランスを適正にし、更にバルブの作動調整をしても、バルブの目詰まりを発生することがあった。発明者は新たな原因として、図１１の如くキャビティ３からガス抜きゲート６を経由してガス抜きガイド路５に流入する溶湯が、ガス抜きガイド路５で左右に飛散（分流）し、一方向に飛散した溶湯がガス抜き溝４からガス抜き装置に侵入する。この時、ガス抜き装置においては、真空吸入が行われている為、ガス抜き装置に侵入した溶湯が脈動し、それによりバルブの衝撃荷重も変動したり、シリンダーとバルブピストンのクリアランス内に流入したりすることを想定した。
また、キャビティに充填される溶湯に溶湯滓（以下、溶湯粒を含む）が混在していたり、キャビティに充填された溶湯から溶湯滓が発生し、その溶湯滓が溶湯より先に吸引されることも想定した。
【０００６】
鋳造金型を型開きして、製品を取出す際、製品と一体化している図１２の如く切捨部材Ｅも同時に取出されるが、切捨部材は非製品であるため、可能な限り細く薄く形成されるため、時々切捨部材ｅの曲がり角で折損し、一部が金型内に残り、再度、取出さなければならない不都合もあった。
そこでこの発明は、従来技術の有するこのような問題点に鑑みてなされたものであり、今まで見落とされていたガス抜き溝に注目し、特にガス抜き溝のガス抜き路とガス抜きゲートの配置に工夫を凝らすことにより、バルブの目詰りを減少し、生産性を向上することに成功し、その真空鋳造方法と真空鋳造金型を提供するものである。
【課題を解決するための手段】
【０００７】
上記目的を達成するために、本発明の真空鋳造方法は、請求項１として、バルブ式ガス抜き装置を取りつけた真空鋳造金型において、キャビティよりバルブ式ガス抜き装置に向けて設けるガス抜き溝を、キャビティより外側に配置するガス抜きガイド路と、キャビティよりガス抜きガイド路に連続するガス抜きゲートと、ガス抜きガイド路よりガス抜き装置に連続するガス抜きブリッジ路とから構成し、バルブ式ガス抜き装置が、少なくともガス抜きブリッジ路に連通する溶湯路と、溶湯路に向けて往復動する受圧バルブと閉鎖バルブ、及び受圧バルブの動きを閉鎖バルブに伝達するレバーとを備えた双バルブ式ガス抜き装置であり、ガス抜きゲートをガス抜きガイド路におけるガス流動方向に対して逆向きのゲート連続角度で連続し、そのゲート連続角度を最良範囲４０〜５０度にすることでガス抜き装置におけるバルブの目詰まりを少なくし得るようにしたことを特徴とする。
【０００８】
ここで真空鋳造方法とは、鋳造金型の型締め時にキャビティ内に閉じ込められた空気、型締め状態においてキャビティ内に充填される溶湯、及び充填された溶湯から発生する溶湯ガス等（以下、これらをガスとする）を真空装置にて吸引しながら鋳造する方法を言う。
ここでバルブ式ガス抜き装置とは、一個のバルブを電気式センサーにて開閉する単バルブ式ガス抜き装置と、レバーを介して受圧バルブ（ピストンとも称する）の動きを開閉バルブに伝える双バルブ式ガス抜き装置とを言う。
ここでガス抜き溝とは、キャビティ内のガスを吸引して排出するための溝を言い、ガス抜きガイド路とは、キャビティより少し離れた外側に設ける溝を言い、ガス抜きゲートとは、キャビティとメーン路との間に設ける溝を言い、ガス抜きブリッジ路とは、メーン路とガス抜き装置との間に設ける溝を言う。
ここでガス流動方向とは、ガス抜き溝内を流れる溶湯ガス（キャビティに閉じ込められた空気、溶湯滓を含む）の方向、即ち、吸引方向に沿った流れを言う。
逆向きのゲート連続角度とは、キャビティからガス抜きガイド路に流出した溶湯を、ガス抜きゲートによりガス流動方向に対し逆方向に流出させる角度を言い、そのことにより、密度の高い溶湯を、ガス抜き装置の溶湯路に流出させ、ピストンに衝撃荷重を発生させ、確実にバルブを閉鎖し、バルブの目詰まりを防止して、生産性を向上する。ゲート連続角度は、実験によって総てを導き出したものではないが、最良範囲は４０〜５０度であると思われる。３０度以下になると溶湯の流れが悪くなり、６０度以上になると従来と同様になると思われる。
【０００９】
また、本発明の真空鋳造金型は、請求項２として、バルブ式ガス抜き装置を取りつけた真空鋳造金型において、キャビティよりバルブ式ガス抜き装置に向けて設けるガス抜き溝を、キャビティより外側に配置するガス抜きガイド路と、キャビティよりガス抜きガイド路に連続するガス抜きゲートと、ガス抜きガイド路よりガス抜き装置に連続するガス抜きブリッジ路とから構成し、バルブ式ガス抜き装置が、少なくともガス抜きブリッジ路に連通する溶湯路と、溶湯路に向けて往復動する受圧バルブと閉鎖バルブ、及び受圧バルブの動きを閉鎖バルブに伝達するレバーとを備えた双バルブ式ガス抜き装置であり、ガス抜きゲートをガス抜きガイド路におけるガス流動方向に対して最良範囲４０〜５０度逆向きのゲート連続角度で連続し、ガス抜き装置におけるバルブの目詰まりを少なくし得るようにしたことを特徴とする。
請求項３は、請求項２記載の真空鋳造金型において、ガス抜きガイド路が、ガス抜きブリッジ路に直交する横ガイド部と、横ガイド部の先部に交差連続する縦ガイド部とから成り、両ガイド部の交差部に、縦ガイド部の延長方向に延設するガイド突出部を備えていることを特徴とする。
請求項４は、請求項２記載の真空鋳造金型において、ガス抜きガイド路が、ガス抜きブリッジ路に直交する横ガイド部の先端部に、横ガイド部と交差角度で連続するガイド傾斜部を備え、そのガイド傾斜部の端部に縦ガイド部を連続していることを特徴とする。
請求項５は、請求項４記載の真空鋳造金型において、横ガイド部とガイド傾斜部の交差角度が６０〜８９度の鋭角であることを特徴とする。
【００１０】
ここでガイド突出部とは、ガス抜きガイド路の曲がり角、即ち、横ガイド部と縦ガイド部との交差部に設けるもので、主に曲がり角を補強するものである。
ここで交差角度とは、ガス抜きガイド路の曲がり角、即ち、横ガイド部とガイド傾斜部との交差部を言い、交差角度を鋭角にすることで主に曲がり角を補強するものである。交差角度は、度実験によって総てを導き出したものではないが、採用し得る範囲は６０〜８９度であると思われる。６０度以下になると溶湯の流れが悪くなり、８５度以上になると従来と同様になると思われる。
【発明の効果】
【００１１】
本発明による真空鋳造方法は上記のとおりであるから、次に記載する効果を奏する。
請求項１の真空鋳造方法は、ガス抜き溝を形成するガス抜きゲートを、ガス抜きガイド路におけるガス流動方向に対して逆向きのゲート連続角度で設けたことにより、溶湯によるバルブの目詰まりが少なくなり、生産性が向上した。
その原因は正確に解明されていないが、ガス抜きゲートをガス流動方向に対して４５度逆向きのゲート連続角度で設けたことによると思われる。即ち、キャビティからガス抜きゲートを介してガス抜きガイド路に流入する溶湯に脈動を生じないためとも思われる。
また、ガスの通過は、ガス抜き溝の形状（ガス抜きゲートの逆向き角度）に影響を受けることはほとんどないが、粘性を有する溶湯は、順方向には滑らかに通過するも、急激な方向転換（逆向きに流れにくい）が困難なこと等が考えられる。その結果、ガス抜き溝に密度の高い溶湯が流れ、その溶湯がガス抜き装置の溶湯路に流入して衝撃荷重でバルブを作動するため、バルブの目詰まりを防止し得るものと思われる。
ガス抜き溝（ガス抜きブリッジ、ガス抜きガイド路、ガス抜きゲート）は、一般に、ガスや溶湯がスムーズに流れるようガス流動方向に向け、即ち、ガス流動方向の順方向に設けるが、本発明では溶湯が逆方向に流入し得るようにした。
【００１２】
また、本発明の真空鋳造金型は上記のとおりであるから、次に記載する効果を奏する。
請求項２の真空鋳造金型は、ガス抜き溝のガス抜きゲートを、ガス流動方向に対して４０〜５０度逆向きのゲート連続角度で連続するので、上記真空鋳造方法と同様の効果が得られる。更に、ガス抜きゲートを逆向きに連続するだけであるから、金型の加工に、特別な加工手段や加工工具を必要としない利点もある。
請求項３の真空鋳造金型は、請求項２記載の特徴に加えて、ガス抜きガイド路を形成する横ガイド部と縦ガイド部の交差部に、縦ガイド部のガス流動方向側に延長するガイド突出部を備えているので、ガス抜きガイド路で冷却個化した切捨部材の曲がり角が補強される。その結果、切捨部材の取出し時に折損が少なくなる。また、縦ガイド部の延長側にガイド突出部を備えているので、キャビティより縦ガイド部に先に飛び込む溶湯粒（溶湯カス）等をガイド突出部に止めることができる。その結果、溶湯粒等によるバルブの目詰まりを防止することができる。
請求項４、５の真空鋳造金型は、請求項２記載の特徴に加えて、ガス抜きガイド路を形成する横ガイド部とガイド傾斜部との交差角度が鋭角を成すので、ガス抜きガイド路で冷却個化した切捨部材の交差部が補強される。その結果、切捨部材の取出し時に折損が少なくなる。また、その交差部で溶湯からガスや溶湯粒（溶湯カス）等が分離され、純度の高い溶湯（一段と密度の高い溶湯）がガス抜き装置に流し得るものと思われる。
【図面の簡単な説明】
【００１３】
【図１】本発明に係わる真空鋳造方法と真空鋳造金型の最良形態を示す概略図である。
【図２−１】本発明の真空鋳造金型に用いる固定金型の平面図である。
【図２−２】同、真空鋳造金型に用いる可動金型の平面図である。
【図３−１】図２−２のＸ部を中心とする拡大図で、横ガイド部のガス流動方向と溶湯流動方向を示す。
【図３−２】縦ガイド部のガス流動方向と溶湯流動方向を示す要部拡大図である。
【図４】ガス抜きガイド路の第一実施例を示す要部平面図である。
【図５】ガス抜きガイド路の第二実施例を示す要部平面図である。
【図６】双バルブ式ガス抜き装置の断面図である。
【図７】ガス抜き溝の形成例を示す可動金型の平面図である。
【図８】単バルブ式ガス抜き装置を用いた真空鋳造金型の断面図である。
【図９】チルベント式ガス抜き装置を用いた真空鋳造金型の可動金型側平面図である。
【図１０】従来真空鋳造金型における可動金型側の概略図である。
【図１１】図１０のＺ部を中心とする拡大図である。
【図１２】切捨部材の平面図である。
【発明を実施するための形態】
【００１４】
本発明による真空鋳造方法と真空鋳造金型を図１乃至図３に基づき説明すれば、真空鋳造金型として真空ダイカスト金型Ｄを、バルブ式ガス抜き装置Ｖとして双バルブ式ガス抜き装置１０（以下、ガス抜き装置１０と略す）を用い、ガス抜き装置１０より真空装置Ｓに吸入ホースＨを連続するものであり、真空ダイカスト金型Ｄは、固定金型２１と可動金型２２との間にキャビティ３と、キャビティ３よりガス抜き装置１０に連続するガス抜き溝４とを備え、且つ、キャビティ３に湯口ランナー２５を介して湯口２６に連続しており、双バルブ式ガス抜き装置１０は図６の如く、固定金型２１に取付ける固定型１１と、可動金型２２に取付ける可動型１２との接合部に、真空ダイカスト金型Ｄのガス抜き溝４に連通する溶湯路１３を備え、固定型２１に溶湯路１３に向けて往復動する受圧バルブ１４と閉鎖バルブ１６、及び受圧バルブ１４の動きを閉鎖バルブ１６に伝達するレバー１５と、レバー１５の揺動を規制する固定プレート１７とを備えている。
【００１５】
真空ダイカスト金型Ｄのガス抜き溝４は図２−２の如く、キャビティ３より少し離れた外側に形成するガス抜きガイド路５と、キャビティ３よりガス抜きガイド路５に連続するガス抜きゲート６と、ガス抜きガイド路５よりガス抜き装置１０に連続するガス抜きブリッジ７とから成り、ガス抜きガイド路５が、ガス抜きブリッジ７に直交する横ガイド部５ａと、該ガイド部５ａの先部に交差連続する縦ガイド部５ｂとから成り、図３−１と図３−２の如く横ガイド部５ａとキャビティ３の間、及び縦ガイド部５ｂとキャビティ３の間に各々ガス抜きゲート６をゲート連続角度αで設け、このゲート連続角度αが横ガイド部５ａ及び縦ガイド部５ｂにおけるガス流動方向Ｇに対して４５度逆向きに形成する。
【００１６】
（実験例１）
鋳造機＝東芝ダイカストマシンＤＣ１３５Ｊ−Ｓ（東芝機械株式会社）
型閉力＝１３５０（１３８）ｋＮ（ｔｏｎ）
射出速度＝０．０５〜６．０ｍ／ｓｅｃ
タイバー開閉（タテ×ヨコ）＝４６０×４６０ｍｍ
金型厚さ＝５００〜２５０ｍｍ
ダイストローク＝３５０ｍｍ
真空装置Ｓ＝ＤＩＥＶＳ４０−ＳＵＭ９（弊社製品）
双バルブ式ガス抜き装置１０＝ＮＶＶ（弊社製品）
【００１７】
本発明の真空鋳造金型＝図２−１と図２−２の通り。
キャビティ３＝矩形
ガス抜きガイド路５の路幅＝１１・５ｍｍ、路深さ＝６〜７ｍｍ
ガス抜きブリッジ７の路幅＝１１・５ｍｍ、路深さ＝１１・５ｍｍ
ゲート連続角度α＝４５度逆向き
対照鋳造金型＝図１０の通り。
ガス抜きゲート６の連続状態以外は本発明の真空鋳造金型Ｄと同じ。
【００１８】
本発明による真空鋳造方法と真空鋳造金型を用いてアルミ製品を鋳造する場合、先ず、真空鋳造金型Ｄの固定金型２１と可動金型２２を型閉めし、両金型２１，２２の間にキャビティ３を形成した後、湯口２６よりキャビティ３に溶湯を流し込む。
真空鋳造金型Ｄの型閉めと同時に、望ましくは溶湯を流し込む直前から真空装置Ｓを作動し、キャビティ３に流し込まれた溶湯から発生するガスを吸引する。その際、キャビティ３内に閉じ込められた空気も同時に吸引されるので、以後、ガスには空気も含まれものとする。
真空装置Ｓにより吸引されるガスは、キャビティ３よりガス抜きゲート６、ガス抜きガイド路５、ガス抜きブリッジ７、ガス抜き装置１０の溶湯路１３を順に通り、真空装置Ｓに吸引される。このガスの吸引に伴い、溶湯もガス抜きゲート６、ガス抜きガイド路５、ガス抜きブリッジ７を順に通り、ガス抜き装置１０の溶湯路１３に達し、先ず受圧バルブ１４を作動し、次いで閉鎖バルブ１６を作動する。
この手順は対照鋳造金型を用いた場合も同様である。
【００１９】
対照鋳造金型では、５００ショットで１回程度、ガス抜き装置１０においてバルブの目詰まりを生じたが、本発明による真空鋳造方法と真空鋳造金型では、３０００ショットでもガス抜き装置１０はバルブの目詰まりを発生しなかった。その原因は正確に解明されていないが、本発明の真空鋳造金型Ｄにおいて、ガス抜きゲート６を横ガイド部５ａ及び縦ガイド部５ｂにおけるガス流動方向Ｇに対して４５度逆向きのゲート連続角度αで設けたことによると思われる。即ち、キャビティ３からガス抜きゲート６を介してガス抜きガイド路５に流入する溶湯に脈動を生じないためとも思われる。
また、ガス抜きゲート６から縦ガイド部５ｂに流入するガスは流動性に優れているので、ゲート連続角度αが４５度逆向きであっても素早くガス流動方向Ｇに方向転換し得るも、溶湯は粘性を有しているため、ガス抜きゲート６の連続方向、即ち、縦ガイド部５ｂを流れるガス流動方向Ｇと逆向きに一旦流入し、その後、方向転換してガス流動方向Ｇに流れる。その結果、ガスが溶湯から分離し、密度の高い溶湯がガス抜き装置１０に達するものと思われる。
尚、対照鋳造金型で目詰まりを発生する原因として、キャビティ３に溶湯を高圧で充填すると、その圧力がキャビティ３からガス抜きゲート６を介してガス抜きガイド路５に流入する溶湯に影響を与え、溶湯が脈動するためと想定した。
【実施例１】
【００２０】
本発明による真空鋳造金型の第一実施例は図４の如く、ガス抜きガイド路５の曲がり角（横ガイド部５ａと縦ガイド部５ｂとの交差部）に、縦ガイド部５ｂのガス流動方向Ｇに延長するガイド突出部５ｃを備えている。
縦ガイド部５ｂを流れる溶湯は粘性を有するので、ガス流動方向Ｇに設けたガイド突出部５ｃに進みやすく、ガイド突出部５ｃで冷却固化した時、ガス抜きガイド路５の曲がり角を補強し、冷却固化した製品と一体を成す切捨部材Ｅ、特にガス抜きガイド路５において冷却固化した切捨部材ｅの折損を防ぐ。
尚、溶湯の一部がガイド突出部５ｃに流入することで、ガス抜き装置１０に達した溶湯の圧力変動（圧力上昇）も防げる。即ち、溶湯に混入する溶湯滓等は、溶湯より先に流れる傾向にあるので、溶湯滓がガイド突出部５ｃに溜り、ガス抜き装置１０まで達することが少なくなる。その結果、バルブの目詰まり防止にも役立つと思われる。
【実施例２】
【００２１】
本発明による真空鋳造金型の第二実施例は図５の如く、ガス抜きガイド路５の曲がり角（横ガイド部５ａと縦ガイド部５ｂとの交差部）に、８０度の交差角度βでガイド傾斜部５ｄを連続している。即ち、横ガイド部５ａとガイド傾斜部５ｄの交差角度βを鋭角にすることで、溶湯が交差部で冷却固化した時、ガス抜きガイド路５の曲がり角を補強し、冷却固化した製品と一体を成す切捨部材Ｅ、特にガス抜きガイド路５で冷却固化した切捨部材ｅの折損を防ぐ。
尚、交差角度βを鋭角にすると、溶湯は急激に方向転換できにくく、そのことにより溶湯からガスの分離が促進され、ガスの吸引排出が向上すると思われる。
横ガイド部５ａとガイド傾斜部５ｄとの交差角度βとして採用し得る角度は８９〜６０度であるが、交差角度βを大きくする程、溶湯の通過が容易になり、ガスと共に通過することになるし、交差角度βを小さくする程、溶湯とガスの分離が促進されるが、交差角度βが４５度以下にすると、交差部で溶湯が詰まる。
【００２２】
（実験例２）
本発明の真空鋳造金型＝図５の通り、実験例１で使用した本発明の真空鋳造金型Ｄにおいて、横ガイド部５ａと縦ガイド部５ｂの間に、交差角度βで連続するガイド傾斜部５ｄを備えた。
ガイド突出部５ｃの突出長さ＝６ｍｍ
交差角度β＝８０度
対照鋳造金型＝図１０の通り。
【００２３】
対照鋳造金型では、５００ショットで１０回程度、切捨部材ｅの曲がり角での折損が発生した。特に、真空鋳造金型Ｄから切捨部材Ｅを荒々しく取除くと、切捨部材ｅの曲がり角での折損は更に増加したが、本発明による真空鋳造方法と真空鋳造金型では、３０００ショットでも切捨部材ｅの曲がり角での折損はなかった。
切捨部材ｅの一部が真空鋳造金型Ｄに取残されると、取残された切捨部材ｅの排除に時間を浪費する。
【産業上の利用可能性】
【００２４】
実施形態ではガス抜き溝４のガス抜きガイド路５を、キャビティ３より少し離れた外側において取囲むように形成したが、キャビティ３の大きさや形状等により、図７の如くキャビティ３の半分を取囲むように形成することも可能である。
真空鋳造金型Ｄの固定金型２１を、金型本体２Ａと、該本体２Ａに組み込む固定金型２ａとから構成する一方、可動金型２２も金型本体２Ｂと、該本体２Ｂに組み込む可動金型２ｂとから構成し、固定金型２ａと可動金型２ｂとの間にキャビティ３を備えることも可能である。
【符号の説明】
【００２５】
Ｖ  バルブ式ガス抜き装置
１０  双バルブ式ガス抜き装置、１  単バルブ式ガス抜き装置
１１  固定型、１２  可動型
１３  溶湯路
１４  受圧バルブ（ピストン） 
１５  レバー
１６  閉鎖バルブ
１７  固定プレート
Ｄ  真空鋳造金型（真空ダイカスト金型）
２１  固定金型、２Ａ  固定金型本体、２ａ  固定金型中子
２２  可動金型、２Ｂ  可動金型本体、２ｂ  可動金型中子
２３  押し出しピン、２４  パイプ
２５  湯口ランナー、２６  スタンプ
３  キャビティ
４  ガス抜き溝
５  ガス抜きガイド路
５ａ  横ガイド部、５ｂ  縦ガイド部、５ｃ  ガイド突出部、５ｄ  ガイド傾斜部
６  ガス抜きゲート
７  ガス抜きブリッジ
Ｓ  真空装置、Ｈ  吸入ホース
Ｅ，ｅ  切捨部材
Ｇ  ガス流動方向
Ｙ  溶湯流動方向
α  ゲート連続角度
β  交差角度
【図１】
0005146014.tif 000002
【図２−１】
0005146014.tif 000003
【図２−２】
0005146014.tif 000004
【図３−１】
0005146014.tif 000005
【図３−２】
0005146014.tif 000006
【図４】
0005146014.tif 000007
【図５】
0005146014.tif 000008
【図６】
0005146014.tif 000009
【図７】
0005146014.tif 000010
【図８】
0005146014.tif 000011
【図９】
0005146014.tif 000012
【図１０】
0005146014.tif 000013
【図１１】
0005146014.tif 000014
【図１２】
0005146014.tif 000015